"水溶性珪酸塩とマクロ孔形成用水溶性化合物を含む第1水相粒子を油相中に分散してなるW/Oエマルジョンに沈殿剤水溶液を作用させることを特徴とする、シリカまたはアルカリ土類金属珪酸塩の殻の部分に孔径60nm~30μmの複数のマクロ孔を有する中空粒子の製造方法。前記沈殿剤が塩化アンモニウム、硝酸アンモニウム、硫酸アンモニウム、硫酸水素アンモニウム、臭化アンモニウム、ヨウ化アンモニウム、炭酸水素アンモニウム、炭酸アンモニウム、酢酸アンモニウム、ギ酸アンモニウム、酒石酸アンモニウム、クエン酸アンモニウム、アルカリ金属の炭酸水素塩、炭酸塩、セスキ炭酸塩からなる群から選ばれる少なくとも1種であり、前記殻がシリカである、請求項1に記載の中空粒子の製造方法。前記沈殿剤がアルカリ土類金属のハロゲン化物、硫酸塩、硝酸塩、ギ酸塩および酢酸塩からなる群から選択される少なくとも1種であり、前記殻がアルカリ土類金属塩である、請求項1に記載の方法。本発明は、シリカおよび水不溶性珪酸塩の中空粒子の殻にマクロ孔を複数形成させる技術、およびそのような中空粒子に関する技術を提供するものである。上記のような観点から、中空粒子合成過程において、W/Oエマルジョンの水相である内水相に孔形成用水溶性化合物を加え、W/O/Wエマルジョンでのシリカ、および水不溶性珪酸塩の生成過程で、マクロ孔形成用水溶性化合物を内水相から外水相へと拡散させ、形成されるシリカ、および水不溶性珪酸塩の中に、拡散した孔形成用水溶性化合物による孔を作らせることで、マクロ孔を有する殻を持つシリカ、および水不溶性珪酸塩の中空粒子を製造することに成功し、本発明に至った。本発明は、以下の中空粒子及びその製造方法を提供するものである。1.複数のマクロ孔を有するケイ素系の殻から構成される中空粒子。2.前記殻がシリカまたはアルカリ土類金属珪酸塩から構成される、項1に記載の中空粒子。3.マクロ孔の大きさが、60nm~30μmである項1に記載の中空粒子。4.水溶性珪酸塩とマクロ孔形成用水溶性化合物を含む第1水相粒子を油相中に分散してなるW/Oエマルジョンに沈殿剤水溶液を作用させることを特徴とする、複数のマクロ孔を有するケイ素系の殻から構成される中空粒子。5.前記沈殿剤が塩化アンモニウム、硝酸アンモニウム、硫酸アンモニウム、硫酸水素アンモニウム、臭化アンモニウム、ヨウ化アンモニウム、炭酸水素アンモニウム、炭酸アンモニウム、酢酸アンモニウム、ギ酸アンモニウム、酒石酸アンモニウム、クエン酸アンモニウム、アルカリ金属の炭酸水素塩、炭酸塩、セスキ炭酸塩からなる群から選ばれる少なくとも1種であり、ケイ素系の殻がシリカである、項4に記載の方法6.前記沈殿剤がアルカリ土類金属のハロゲン化物、硫酸塩、硝酸塩、ギ酸塩および酢酸塩からなる群から選択される少なくとも1種であり、ケイ素系の殻がアルカリ土類金属塩である、項4に記載の方法。本特許の中空粒子は、カプセル殻の細孔に複数のマクロ孔を有するため、巨大生体分子や細胞、ウィルス等を内包でき、長期間保存することができ、また、超音波、衝撃波などの物理的手段、あるいは高pH、フッ素処理などの化学的手段により内部の材料を選択的に放出することができる。本発明の概念図を図1に示す。マクロ孔を殻に有するシリカ、および水不溶性珪酸塩中空粒子は、既存のシリカ中空粒子合成を改良することで得ることができる。殻を構成する水不溶性珪酸塩の種類としては、珪酸カルシウム、珪酸マグネシウム、珪酸ストロンチウム、珪酸バリウムなどのアルカリ土類金属珪酸塩を挙げることができる。すなわち、シリカおよび水不溶性珪酸塩のいずれかのケイ素系の殻を有する中空粒子の原料となる珪酸ナトリウムの水溶液である水相に、水溶性化合物を溶解させる図2の水相1。水相1に溶解させた添加物が適切な場合、生成するシリカおよび水不溶性珪酸塩のいずれかから構成される殻に複数のマクロ孔を形成させることができる。このような目的に適したマクロ孔形成用水溶性化合物としては、特に限定されないが、水溶性有機ポリマーまたはその塩、アルカリ性条件下でアルカリ塩を形成可能な有機ポリマー、あるいは中性の無機塩等をあげることができる。中性の無機塩としては、特に限定されないが、例えば塩化ナトリウム、臭化ナトリウム、塩化カリウム、臭化カリウム等が挙げられる。用いる珪酸ナトリウムなどの水溶性珪酸塩は特に限定されないが、市販のJIS規格の1号から3号の水ガラス、4号水ガラス、メタ珪酸ナトリウム等を用いれば良い。また、水相1中における水溶性珪酸塩の濃度も特に限定されないが、0.5~6Mが良く、特に2~5Mが良い。水相2に用いる沈殿剤の種類や濃度は、シリカ、および水不溶性珪酸塩の沈殿が生成できるものであれば特に限定されない。沈殿剤の種類としては、殻がシリカから構成される場合は、塩化アンモニウム、硝酸アンモニウム、硫酸アンモニウム、硫酸水素アンモニウム、臭化アンモニウム、ヨウ化アンモニウム、炭酸水素アンモニウム、炭酸アンモニウム、酢酸アンモニウム、ギ酸アンモニウム、酒石酸アンモニウム、クエン酸アンモニウム、アルカリ金属の炭酸水素塩、炭酸塩、セスキ炭酸塩などが挙げられ、好ましくは塩化アンモニウム、硝酸アンモニウム、硫酸アンモニウム、臭化アンモニウム、ヨウ化アンモニウム、炭酸水素アンモニウム、炭酸水素ナトリウム、炭酸水素カリウム等をあげることができる。殻が水不溶性珪酸塩から構成される場合は、カルシウム、マグネシウム、ストロンチウム、バリウムのハロゲン化物、硫酸塩、硝酸、ギ酸塩、酢酸塩などを沈殿剤として用いればよい。沈殿剤の絶対量としては、そのモル数が水溶性珪酸塩中のケイ素のモル数より多いことが求められ、通常はケイ素のモル数の2~5倍用いることが好ましい。濃度としては、1~5Mが良く、特に1.5~3Mが好ましい。マクロ孔形成用水溶性化合物である有機ポリマーの塩としては、水に溶かした場合に酸性にならないものであれば特に限定されないが、ポリアクリル酸のアルカリ金属塩、ポリメタクリル酸のアルカリ金属塩、ポリスチレンスルフォン酸のアルカリ金属塩等をあげることができる。この中には、アルカリ性条件下でアルカリ塩になり、かつ溶液全体は酸性にはならない高分子化合物も含まれ、例えば、グリコーゲン、ポリビニルアルコール等をあげることができる。これら有機ポリマーあるいは有機ポリマー塩の濃度としては、添加物を加えることで水ガラスなどの水溶性珪酸塩水溶液よりシリカ沈殿が生成しない限り特に限定されないが、良好なマクロ孔を中空粒子の殻に形成させるには、一定量以上のポリマー塩の濃度が望ましい。用いるポリマー塩にもよるが、50g/L~180g/Lが良く、80g/L~120g/Lが特に好ましい。用いる有機ポリマーの平均分子量は特に限定されないが、3000~5,000,000が好ましい。適切な平均分子量はポリマーに依存するが、ポリアクリル酸塩、ポリメタクリル酸塩の場合は、5,000~15,000程度が特に好ましい。ポリスチレンスルフォン酸塩の場合は、500,000~3,000,000が好ましい。塩となる金属としては、ポリマー塩の水溶性を維持できるものならば特に限定されないが、アルカリ金属、アンモニウム塩をあげることができる。マクロ孔形成用水溶性化合物である中性の無機塩としては、塩化ナトリウム、塩化カリウム、臭化ナトリウム、塩化リチウム等のアルカリ金属塩のハロゲン化塩をあげることができる。その塩の水相1への添加量は特に限定されないが、良好にシリカ、および水不溶性珪酸塩のマイクロカプセルの殻にマクロ孔を形成させるには、50g/L~180g/Lが良く、80g/L~120g/Lが特に好ましい。この際、シリカ、および水不溶性珪酸塩中空粒子中に形成されるマクロ孔は、水相1の添加剤の種類や濃度のみならず、油相の構成成分にも依存する。用いる有機溶媒としては、水とほとんど混ざらなく、アルカリとほとんど反応をしないものなら特に限定されないが、炭化水素類が好ましく、特にヘキサン、オクタン、デカン等のパラフィン系炭化水素が特によい。また、油相に加える界面活性剤としては、W/Oエマルジョンを安定化させる効果を持つものならば特に限定されないが、ソルビタン系の脂肪酸エステルが好ましく、特にTweenやSpan類が好ましい。これらを単独で用いることも可能であるが、この両者の混合系としても良い。エマルジョン形成時のホモジェナイザーの回転数も特に限定されないが、回転数が5000以上が好ましい。またホモジェナイザーによるエマルジョン形成のための時間も特に限定されないが、1~3分程度で良い。さらに、水相2に加えた後の撹拌時間も特に限定されないが、10分~5時間程度が良く、30分~3時間程度が特に好ましい。マクロ孔の孔径としては、100nm~30μm程度、好ましくは300nm~20μm程度、より好ましくは500nm~10μm程度である。中空粒子の大きさは、例えば0.2~100μm程度、好ましくは0.5~50μm程度、より好ましくは1~20μm程度である。中空粒子の粒径は、W/Oエマルジョンの粒径により制御可能である。中空粒子当たりのマクロ孔の数は、2以上、好ましくは3~100程度、より好ましくは5~50程度、さらに好ましくは5~30程度である。得られたマクロ孔を有する殻のシリカ、および水不溶性珪酸塩マイクロカプセルの形態や細孔構造は、光学顕微鏡、電子顕微鏡、あるいは窒素の吸着等温線により確認することができる。得られるマクロ孔の大きさは、用いるポリマーの種類や濃度、界面活性剤や沈殿剤の種類により異なり、出来上がったシリカ、および水不溶性珪酸塩中空粒子内に数百nmから数ミクロンないし数十ミクロンの大きさの化合物を充填することが可能である。また、殻のマクロ孔よりも大きな化合物ならば、水相1に溶解するあるいは不溶に関係なく、直接内包化し、中空粒子マイクロカプセル内に閉じこめることも可能である。以下、実施例によって本発明を具体的に説明するが、本発明はこれら実施例のみに限定されるものではない。実施例1:マクロ孔殻シリカマイクロカプセルの合成-1水ガラス3号2988g、ケイ素含有量144mmolとポリメタクリル酸ナトリウム水溶液13.3g、ポリマー4g;アルドリッチ社製:Mw~6500;30水溶液を溶かし、全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、炭酸水素アンモニウム398g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの光学顕微鏡像と電子顕微鏡像を図2、3に示す。水相1に添加物を加えず、水ガラスのみを溶解させた通常のシリカマイクロカプセルの光学顕微鏡像図2右では、カプセル内部は光が通り明るく見えるが、このマクロ孔殻シリカマイクロカプセルでは図2左、一粒子が黒い点のように見えるのが特徴である。また電子顕微鏡像図より、この粒子は中空球状体があることが確認された。さらに、中空マイクロカプセルの殻の部分に、電子顕微鏡により観測されるほどの大きさの細孔が形成されていることもわかった。細孔の大きさは、電子顕微鏡像より3~500nm程度であることもわかった。実施例2:マクロ孔殻シリカマイクロカプセルの合成-2水ガラス3号2988g、ケイ素含有量144mmolとポリメタクリル酸ナトリウム水溶液13.3g、ポリマー4g;アルドリッチ社製:Mw~6500;30水溶液を溶かし、全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、塩化アンモニウム270g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図4に示す。この電子顕微鏡像図より、実施例1と同様に中空球状体であることも確認された。中空マイクロカプセルの殻部分の細孔の大きさは、電子顕微鏡像より1~3μm程度であることもわかった。実施例3:マクロ孔殻シリカマイクロカプセルの合成-3水ガラス3号2988g、ケイ素含有量144mmolとポリ-p-スチレンスルフォン酸ナトリウム水溶液4g、ポリマー1g;アルドリッチ社製:Mw~1,000,000;25水溶液を溶かし、全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、炭酸水素アンモニウム398g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図5に示す。この電子顕微鏡像図より、実施例1と同様に中空球状体であることも確認された。また、中空マイクロカプセルの殻の内部に中空部分が確認された。この殻中の中空部の大きさは、電子顕微鏡像より数百nm~1μm程度であることもわかった。実施例4:マクロ孔殻シリカマイクロカプセルの合成-4水ガラス3号2988g、ケイ素含有量144mmolとポリ-p-スチレンスルフォン酸ナトリウム水溶液4g、ポリマー1g;アルドリッチ社製:Mw~1,000,000;25水溶液を溶かし、全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、塩化アンモニウム270g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図6に示す。電子顕微鏡像図より、実施例1と同様に中空球状体であることも確認された。また、中空マイクロカプセルの殻の内部や殻全体には、数百nm~数μm程度のマクロ孔が形成されていることもわかった。実施例5:マクロ孔殻シリカマイクロカプセルの合成-5水ガラス3号2988g、ケイ素含有量144mmolとポリメタクリル酸ナトリウム水溶液13.3g、ポリマー4g;アルドリッチ社製Mw~9500;30水溶液を溶かし、全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、炭酸水素アンモニウム398g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図7に示す。電子顕微鏡像図より、実施例1と同様に中空球状体であることも確認されたが、中空マイクロカプセルの殻に数百nm~数μm程度のマクロ孔が形成されていることもわかった。実施例6:マクロ孔殻シリカマイクロカプセルの合成-6水ガラス3号2988g、ケイ素含有量144mmolとポリアクリル酸ナトリウム水溶液8.89g、ポリマー4g;アルドリッチ社製Mw~8000;45水溶液を溶かし、全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、炭酸水素アンモニウム398g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図8に示す。電子顕微鏡像図より、実施例1と同様に中空球状体であることも確認されたが、中空マイクロカプセルの殻に数百nm程度のマクロ孔が形成されていることもわかった。実施例7:マクロ孔殻シリカマイクロカプセルの合成-7水ガラス3号2988g、ケイ素含有量144mmolとグリコーゲン4gを溶かし全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、炭酸水素アンモニウム398g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図9に示す。電子顕微鏡像図より、実施例1と同様に中空球状体であることも確認され、中空マイクロカプセルの殻に数百nm~数μm程度のマクロ孔が形成されていることもわかった。実施例8:マクロ孔殻シリカマイクロカプセルの合成-8水ガラス3号2988g、ケイ素含有量144mmolとグリコーゲン4gを溶かし全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、塩化アンモニウム270g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図10に示す。電子顕微鏡像図より、実施例1と同様に中空球状体であることも確認され、中空マイクロカプセルの殻に数百nm程度のマクロ孔が形成されていることもわかった。実施例9:マクロ孔殻シリカマイクロカプセルの合成-9水ガラス3号2988g、ケイ素含有量144mmolと塩化ナトリウム6gを溶かし全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、塩化アンモニウム270g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図11に示す。電子顕微鏡像図より、実施例1と同様に中空球状体であることも確認され、中空マイクロカプセルの殻は数百nm程度の微粒子により構成され、その微粒子間にマクロ孔が形成されていることもわかった。実施例10:マクロ孔殻シリカマイクロカプセルの合成-1水ガラス3号2988g、ケイ素含有量144mmolとポリメタクリル酸ナトリウム水溶液13.3g、ポリマー4g;アルドリッチ社製:Mw~6500;30水溶液を溶かし、全体積を36mlとした水溶液図1の水相1に、Span80151g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、炭酸水素アンモニウム398g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図12に示す。また電子顕微鏡像図より、この粒子は中空球状体があることが確認され、中空マイクロカプセルの殻は数百nm程度の微粒子により構成され、その微粒子間にマクロ孔が形成されていることもわかった。実施例11:マクロ孔殻シリカマイクロカプセルの合成-11水ガラス3号2988g、ケイ素含有量144mmolとポリメタクリル酸ナトリウム水溶液13.3g、ポリマー4g;アルドリッチ社製:Mw~6500;30水溶液を溶かし、全体積を36mlとした水溶液図1の水相1に、Tween80050g:モル数は混合物につき不明とSpan80101g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、炭酸水素アンモニウム398g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図13に示す。また電子顕微鏡像図より、この粒子は中空球状体があることが確認され、中空マイクロカプセルの殻は数百nm~数μm程度のマクロ孔が形成されていることもわかった。実施例12:マクロ孔殻シリカマイクロカプセルの合成-12水ガラス3号2988g、ケイ素含有量144mmolとポリメタクリル酸ナトリウム水溶液13.3g、ポリマー4g;アルドリッチ社製:Mw~6500;30水溶液を溶かし、全体積を36mlとした水溶液図1の水相1に、Tween80050g:モル数は混合物につき不明とSpan80101g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、塩化アンモニウム270g、504mmolを水に溶解させ全体積を250mlとした溶液図2の水相2に加えた。2時間撹拌回転数:約250回転の後、ろ別により生成した沈殿を得た。得られたマクロ孔殻シリカマイクロカプセルの電子顕微鏡像を図14に示す。また電子顕微鏡像図より、この粒子は中空球状体があることが確認され、中空マイクロカプセルの殻は1~2μm程度の微粒子で構成され、その微粒子間に数μm程度のマクロ孔が形成されていることもわかった。実施例13:マクロ孔殻シリカマイクロカプセルの合成-13水ガラス3号2988g、ケイ素含有量144mmolとポリメタクリル酸ナトリウム水溶液13.3g、ポリマー4g;アルドリッチ社製:Mw~6500;30水溶液を溶かし、全体積を36mlとした水溶液図1の水相1に、Tween80101g:モル数は混合物につき不明とSpan80050g:モル数は混合物につき不明をn-ヘキサンに溶かし全体積を72mlとした溶液図1の油相と混合し、ホモジェナイザーを用いて回転数約8300回転で乳化させる。この乳化処理を1分行ったのち、塩化カルシウム二水和物593g、403mmolを水に溶解させ全体積を250mlとした溶液図2の水相2に加えた。2時間撹拌回転数:約250回転の後、ろ別により生成した沈殿を得た。得られたマクロ孔殻珪酸カルシウムマイクロカプセルの電子顕微鏡像を図15に示す。この電子顕微鏡像図より、実施例1と同様に中空球状体であることも確認された。中空マイクロカプセルの殻部分の細孔の大きさは、電子顕微鏡像より3~6μm程度であることもわかった。"